ТЕРМОМЕХАНИЧЕСКАЯ ОБРАБОТКА НИКЕЛЬ-ТИТАНОВЫХ СПЛАВОВ

1. Способ изготовления никель-титанового прокатного изделия, включающий этапы, согласно которым
выполняют горячую ковку слитка никель-титанового сплава при температуре больше или равной 500°С для изготовления болванки из никель-титанового сплава,
выполняют горячую прутковую прокатку болванки из никель-титанового сплава при температуре больше или равной 500°С для изготовления заготовки из никель-титанового сплава,
выполняют холодную вытяжку заготовки из никель-титанового сплава при температуре меньше, чем 500°С для изготовления прута из никель-титанового сплава и
выполняют горячее изостатическое прессование подвергнутого холодной обработке прута из никель-титанового сплава в течение по меньшей мере 0,25 ч в печи для горячего изостатического прессования, работающей при температуре в диапазоне от 700°С до 1000°С и давлении в диапазоне от 3000 фунтов на кв. дюйм (20,7 МПа) до 50000 фунтов на кв. дюйм (345 МПа).
2. Способ по п. 1, согласно которому выполняют горячее изостатическое прессование (HIP) заготовки из никель-титанового сплава в течение по меньшей мере 1,0 ч в печи для горячего изостатического прессования, работающей при температуре в диапазоне от 800°С до 950°С и давлении в диапазоне от 10000 фунтов на кв. дюйм (69 МПа) до 17000 фунтов на кв. дюйм (117,3 МПа).
3. Способ по п. 1, согласно которому горячую ковку и горячую прокатку прута выполняют независимо при исходной температуре заготовки в диапазоне от 600°С до 900°С.
4. Способ по п. 1, согласно которому выполняют холодную вытяжку заготовки из никель-титанового сплава при температуре окружающей среды.
5. Способ по п. 1, согласно которому изготавливают прутковое прокатное изделие, которое отвечает требованиям к размеру и плотности на единицу площади согласно спецификации ASTM F 2063-12.
6. Способ изготовления никель-титанового прокатного изделия, включающий этапы, согласно которым
выполняют горячую обработку заготовки из никель-титанового сплава при температуре больше или равной 500°С,
выполняют холодную обработку подвергнутой горячей обработке заготовки из никель-титанового сплава при температуре меньше, чем 500°С, и
выполняют горячее изостатическое прессование подвергнутой холодной обработке заготовки из никель-титанового сплава в течение по меньшей мере 0,25 ч в печи для горячего изостатического прессования, работающей при температуре в диапазоне от 700°С до 1000°С и давлении в диапазоне от 3000 фунтов на кв. дюйм (20,7 МПа) до 50000 фунтов на кв. дюйм (345 МПа).
7. Способ по п. 6, согласно которому выполняют горячее изостатическое прессование (HIP) заготовки из никель-титанового сплава в течение по меньшей мере 1,0 ч в печи для горячего изостатического прессования, работающей при температуре в диапазоне от 800°С до 950°С и давлении в диапазоне от 10000 фунтов на кв. дюйм (69 МПа) до 17000 фунтов на кв. дюйм (117,3 МПа).
8. Способ по п. 6, согласно которому выполняют горячую обработку заготовки при исходной температуре заготовки в диапазоне от 600°С до 900°С.
9. Способ по п. 6, согласно которому выполняют холодную обработку заготовки из никель-титанового сплава при температуре окружающей среды.
10. Способ по п. 6, согласно которому изготавливают прутковое прокатное изделие, которое отвечает требованиям к размеру и плотности на единицу площади согласно спецификации ASTM F 2063-12.
11. Способ изготовления никель-титанового прокатного изделия, включающий этапы, согласно которым
выполняют холодную обработку заготовки из никель-титанового сплава при температуре меньше, чем 500°С, и
выполняют горячее изостатическое прессование подвергнутой холодной обработке заготовки из никель-титанового сплава.
12. Способ по п. 11, согласно которому выполняют холодную обработку заготовки из никель-титанового сплава при температуре меньше, чем 100°С.
13. Способ по п. 11, согласно которому выполняют холодную обработку заготовки из никель-титанового сплава при температуре окружающей среды.
14. Способ по п. 11, согласно которому холодная обработка включает по меньшей мере один способ холодной обработки, выбранный из группы, состоящей из ковки, осаживания, вытяжки, прокатки, выдавливания, пилигримовой прокатки, виброобработки, плющения, высадки, чеканки и комбинации вышеперечисленного.
15. Способ по п. 11, включающий этапы, согласно которым
выполняют холодную обработку заготовки из никель-титанового сплава в первой операции холодной обработки при температуре окружающей среды,
выполняют отжиг подвергнутой холодной обработке заготовки из никель-титанового сплава,
выполняют холодную обработку заготовки из никель-титанового сплава во второй операции холодной обработки при температуре окружающей среды и
выполняют горячее изостатическое прессование подвергнутой двойной холодной обработке заготовки из никель-титанового сплава.
16. Способ по п. 15, дополнительно включающий этапы, согласно которым после второй операции холодной обработки и перед горячим изостатическим прессованием подвергают заготовку из никель-титанового сплава
по меньшей мере одной дополнительной промежуточной операции отжига и
по меньшей мере одной дополнительной операции холодной обработки при температуре окружающей среды.
17. Способ по п. 15, согласно которому заготовку из никель-титанового сплава отжигают при температуре в диапазоне от 700°С до 900°С.
18. Способ по п. 15, согласно которому заготовку из никель-титанового сплава отжигают в печи в течение по меньшей мере 20 с.
19. Способ по п. 11, согласно которому выполняют горячее изостатическое прессование (HIP) заготовки из никель-титанового сплава в течение по меньшей мере 0,25 ч в печи для горячего изостатического прессования, работающей при температуре в диапазоне от 700°С до 1000°С и давлении в диапазоне от 3000 фунтов на кв. дюйм (20,7 МПа) до 50000 фунтов на кв. дюйм (345 МПа).
20. Способ по п. 11, согласно которому выполняют горячее изостатическое прессование (HIP) заготовки из никель-титанового сплава в печи для горячего изостатического прессования, работающей при температуре в диапазоне от 800°С до 1000°С и давлении в диапазоне от 7500 фунтов на кв. дюйм (51,75 МПа) до 20000 фунтов на кв. дюйм (138 МПа).
21. Способ по п. 11, согласно которому выполняют горячее изостатическое прессование (HIP) заготовки из никель-титанового сплава в печи для горячего изостатического прессования, работающей при температуре в диапазоне от 800°С до 950°С и давлении в диапазоне от 10000 фунтов на кв. дюйм (69 МПа) до 17000 фунтов на кв. дюйм (117,3 МПа).
22. Способ по п. 11, согласно которому выполняют горячее изостатическое прессование (HIP) заготовки из никель-титанового сплава в печи для горячего изостатического прессования, работающей при температуре в диапазоне от 850°С до 900°С и давлении в диапазоне от 12000 фунтов на кв. дюйм (82,8 МПа) до 15000 фунтов на кв. дюйм (103,5 МПа).
23. Способ по п. 11, согласно которому выполняют горячее изостатическое прессование (HIP) заготовки из никель-титанового сплава в течение по меньшей мере 2,0 ч в печи для горячего изостатического прессования, работающей при температуре в диапазоне от 800°С до 1000°С и давлении в диапазоне от 7500 фунтов на кв. дюйм (51,75 МПа) до 20000 фунтов на кв. дюйм (138 МПа).
24. Способ по п. 11, дополнительно включающий этап, согласно которому выполняют горячую обработку заготовки из никель-титанового сплава перед холодной обработкой.
25. Способ по п. 24, согласно которому горячую обработку выполняют при исходной температуре заготовки в диапазоне от 600°С до 900°С.
26. Способ по п. 11, согласно которому изготавливают прокатное изделие, выбранное из группы, состоящей из болванки, прута, бруска, проволоки, трубы, сляба, пластины и листа.
27. Способ по п. 11, согласно которому
холодная обработка уменьшает размер и плотность на единицу площади неметаллических включений в заготовке из никель-титанового сплава, и
горячее изостатическое прессование уменьшает пористость в заготовке из никель-титанового сплава.
28. Способ по п. 1, согласно которому изготавливают прокатное изделие, которое отвечает требованиям к размеру и плотности на единицу площади согласно спецификации ASTM F 2063-12.